(57)【要約】【課題】液を素早く吸収し、かつ吸収した液の逆戻りが起こりにくい吸収性物品を提供すること。【解決手段】本考案の吸収性物品１０は吸収体１１よりも肌当接面側に繊維シート１８を有する。繊維シート１８は、該シート１８を構成する繊維の水に対する接触角が９０度以上である疎水領域を、平面視での該繊維シート１８の面積に対して７０％以上有している。繊維シート１８はその開孔率が３５％以上７５％以下である。繊維シート１８の吸収体１１側に親水性シート１２が配されている。【選択図】図１
0003195231.tif 000002
【実用新案登録請求の範囲】
【請求項１】
吸収体と、該吸収体の非肌当接面側に配された裏面シートを具備した吸収性物品であって、
前記吸収体よりも肌当接面側に繊維シートを有し、
前記繊維シートは、該シートを構成する繊維の水に対する接触角が９０度以上である疎水領域を、平面視での該繊維シートの面積に対して７０％以上有し、
前記繊維シートはその開孔率が３５％以上７５％以下であり、
前記繊維シートの前記吸収体側に親水性シートが配されている吸収性物品。
【請求項２】
前記繊維シートの平均細孔径が０．１００ｍｍ以上１．５００ｍｍ以下である請求項１に記載の吸収性物品。
【請求項３】
前記繊維シートの平均細孔径ｄ（ｍｍ）と、該繊維シートの４．５ｋＰａ荷重下における厚みｔ（ｍｍ）との比であるｄ／ｔの値が１以上２以下である請求項１又は２に記載の吸収性物品。
【請求項４】
前記繊維シートの前記厚みｔが０．４ｍｍ以上１．０ｍｍ以下である請求項１ないし３のいずれか一項に記載の吸収性物品。
【請求項５】
前記繊維シートの平均細孔径ｄ（ｍｍ）と該繊維シートの４．５ｋＰａ荷重下における厚みｔ（ｍｍ）との比であるｄ／ｔの値が１．５以上２以下である請求項１ないし４のいずれか一項に記載の吸収性物品。
【請求項６】
前記繊維シートが、吸収性物品の着用状態において着用者の肌と当接する表面シートである請求項１ないし５のいずれか一項に記載の吸収性物品。
【請求項７】
前記繊維シートが、前記吸収体と、吸収性物品の着用状態において着用者の肌と当接する表面シートとの間に配されたサブレイヤーシートである請求項１ないし５のいずれか一項に記載の吸収性物品。
【請求項８】
前記繊維シートは、その全面が疎水性である請求項１ないし７のいずれか一項に記載の吸収性物品。
【考案の詳細な説明】
【技術分野】
【０００１】
本考案は、使い捨ておむつや生理用ナプキン等の吸収性物品に関する。
【背景技術】
【０００２】
使い捨ておむつや生理用ナプキン等の吸収性物品における肌当接面側に、疎水性のシートを配する技術が知られている。例えば特許文献１には、表面シートにおける肌に接する側の面に、海島状に液透水性部分及び撥水性化部分を形成することが記載されている。液透水性部分及び撥水性化部分のうち、液透水性部分が海部であり、撥水性化部分が島部になっている。
【０００３】
特許文献２には、ＰＥＴを芯とし、ＰＥを鞘とする繊維からなる撥水性のスパンボンド不織布と、ＰＥＴを芯とし、ＰＥを鞘とする親水化された繊維からなるサーマルボンド不織布とを重ね合わせ熱で結合してなる使い捨ておむつの表面シートが記載されている。この表面シートは、撥水性のスパンボンド不織布の側が着用者の肌に対向するように用いられる。
【０００４】
特許文献３には、吸収性物品の表面シートと吸収体との間に不織布を配し、該不織布として、一方の面が疎水性を有し、他方の面が親水性を有しているものを用いることが記載されている。この不織布は、疎水性を有する面が表面シートと対向するように配されている。
【０００５】
特許文献４には、吸収性物品における表面シートと吸収性コアとの間に複数の疎水性シートを配することが記載されている。この吸収性物品の排泄部対応領域においては、複数の該疎水性シートを、吸収性コアの横方向における中央領域とその両側の側部領域との間の領域に横方向に離間して配している。
【先行技術文献】
【特許文献】
【０００６】
【特許文献１】特開平７−１３６２１１号公報
【特許文献２】特開平９−７６３８８号公報
【特許文献３】特開２００７−１３０２９号公報
【特許文献４】特開２０１４−９０７２６号公報
【考案の概要】
【考案が解決しようとする課題】
【０００７】
ところで、吸収性物品には、排泄された液を素早く透過吸収する機能と、吸収保持された液を逆戻りさせない機能という２つの相反する機能が要求される。上述した各特許文献に記載の技術によれば、これら２つの機能がある程度満たされるものの、未だ充分に満足できる程度にまで達しているとは言えない。
【０００８】
したがって本考案の課題は、吸収性物品の各種性能を向上させることにあり、特に液の吸収速度や、吸収した液の逆戻り防止性を向上させた吸収性物品を提供することにある。
【課題を解決するための手段】
【０００９】
本考案は、吸収体と、該吸収体の非肌当接面側に配された裏面シートを具備した吸収性物品であって、
前記吸収体よりも肌当接面側に繊維シートを有し、
前記繊維シートは、該シートを構成する繊維の水に対する接触角が９０度以上である疎水領域を、平面視での該繊維シートの面積に対して７０％以上有し、
前記繊維シートはその開孔率が３５％以上７５％以下であり、
前記繊維シートの前記吸収体側に親水性シートが配されている吸収性物品を提供するものである。
【考案の効果】
【００１０】
本考案によれば、液を素早く吸収し、かつ吸収した液の逆戻りが起こりにくい吸収性物品が提供される。
【図面の簡単な説明】
【００１１】
【図１】図１は、本考案の吸収性物品の一実施形態を示す幅方向断面図である。
【図２】図２（ａ）は本考案の吸収性物品における液の移行状態を示す模式図であり、図２（ｂ）は比較の吸収性物品における液の移行状態を示す模式図である。
【図３】図３は、本考案の吸収性物品に用いられる疎水性の繊維シートの一例を示す斜視図である。
【図４】図４は、本考案の吸収性物品の他の実施形態を示す幅方向断面図（図１相当図）である。
【図５】図５は、実施例及び比較例で行った人工尿の吸収時間の測定の状態を示す模式図である。
【図６】図６は、実施例及び比較例で行った人工尿の逆戻り量の測定の状態を示す模式図である。
【考案を実施するための形態】
【００１２】
以下本考案を、その好ましい実施形態に基づき図面を参照しながら説明する。図１には本考案の吸収性物品の一実施形態を示す幅方向断面図が示されている。同図中、矢印Ｙで示す方向が吸収性物品１０の幅方向である。また同図において紙面と直交する方向が、吸収性物品１０の長手方向である。吸収性物品１０は、幅方向Ｙよりも長手方向の方が長い形状をしている。
【００１３】
図１に示す吸収性物品１０は、人体からの排泄物を吸収保持するためのものである。そのような物品は当該技術分野において良く知られたものであり、その例としては、使い捨ておむつ、生理用ナプキン、パンティライナ及びおむつの内部に配置される補助パッド等が挙げられるが、本発明の適用対象はこれらに限られない。
【００１４】
吸収性物品１０は、液保持性の吸収体１１を具備している。吸収体１１はその表面が、被覆シート１２によって被覆されている。被覆シート１２は、液透過性であり、かつ親水性である。被覆シート１２が親水性であるとは、該被覆シート１２を構成する繊維に、後述する方法に従い、イオン交換水を滴下することで測定された水との接触角が９０度未満であることを言う。被覆シート１２は、吸収体１１の上下面及び左右の側面を少なくとも被覆している。被覆シート１２は、吸収体１１の形状の保持の目的で用いられる。この目的のために、被覆シート１２の面のうち、吸収体１１と対向する面に接着剤を施し、該接着剤によって被覆シート１２と吸収体１１とを接合してもよい。
【００１５】
吸収性物品１０は、その着用状態において着用者の肌と当接する側である肌当接面側に、表面シート１３を備えている。表面シート１３は、吸収性物品１０の着用状態において、着用者の肌と直接に当接する部材である。また吸収性物品１０は、肌当接面側と反対側に位置する非肌当接面側に、裏面シート１４を備えている。裏面シート１４は、吸収性物品１０の着用状態において、該吸収性物品１０の外面をなす。表面シート１３は液透過性のものである。一方、裏面シート１４は、液不透過性のものであるか、又は液難透過性のものである。
【００１６】
表面シート１３及び裏面シート１４は、吸収体１１の幅方向Ｙにおける側縁から幅方向Ｙの外方にそれぞれ延出しており、延出した表面シート１３と裏面シート１４とが接合されてサイドフラップ１５を形成している。サイドフラップ１５は、吸収性物品１０の幅方向Ｙにおける左右の側部に位置しており、長手方向に沿って延びている。着用者の身体への吸収性物品１０のフィット性を向上させ、液の横漏れを防止する観点から、サイドフラップ１５の位置に、吸収性物品１０の長手方向に延びる弾性部材（図示せず）を伸長状態で配置してギャザーを形成させてもよい。
【００１７】
吸収性物品１０の幅方向Ｙにおける左右の側部には、肌当接面側に、防漏カフ１６が形成されている。防漏カフ１６は、吸収性物品１０の長手方向に延びている。防漏カフ１６は、その長手方向に延びる一端部が固定端１６ａとなっており、該固定端１６ａはサイドフラップ１５と接合している。長手方向に延びる他端部は自由端１６ｂとなっている。自由端１６ｂには、糸ゴム等の細長い材料からなる弾性部材１７が伸長状態で配置されている。
【００１８】
吸収性物品１０においては、吸収体１０の表面を被覆する被覆シート１２と、表面シート１４との間に、サブレイヤーシート１８が配置されている。サブレイヤーシート１８は、液透過性の繊維シートから構成されている。サブレイヤーシート１８は、吸収体１０の肌当接面側にのみ配置されている。サブレイヤーシート１８は、表面シート１４に排泄された液を素早く円滑に吸収体１１へ移行させる目的で用いられる。またサブレイヤーシート１８は、吸収体１１に吸収された液が、表面シート１４側に逆戻りしないようにする目的で用いられる。サブレイヤーシート１８の詳細については後述する。
【００１９】
以上の各部材を構成する材料について説明すると、吸収体１１は、液保持性の材料から構成される。例えばフラッフパルプ等の液吸収性の親水性繊維を堆積させてなる積繊体から吸収体１１を構成することができる。あるいは、吸水して膨潤する高分子からなるヒドロゲル材料を吸収体１１として用いることができる。更に、液吸収性の親水性繊維とヒドロゲル材料とを含む混合物の積繊体から吸収体１１を構成することができる。吸収体１１の坪量は、吸収性物品１０の具体的な用途に応じて適切な範囲を選択すればよい。例えば吸収性物品１０を使い捨ておむつに適用する場合、吸収体１１の坪量は、大人用のおむつのときには３００ｇ／ｍ２以上７００ｇ／ｍ２以下に設定することができ、ベビー用のおむつのときには８０ｇ／ｍ２以上４００ｇ／ｍ２以下に設定することができる。使い捨ておむつの内側に配されて使用される補助パッドのときには、３００ｇ／ｍ２以上６００ｇ／ｍ２以下に設定することができる。
【００２０】
図１に示す吸収体１１は単層構造のものであるが、これに代えて多層構造の吸収体を用いてもよい。例えば吸収体１１のうち、着用者の排泄部に対応する部位を２層構造にすることができる。別の形態として、吸収体１１の坪量をその全体にわたって均一にするのではなく、一部に低坪量部又は貫通孔部を設け、これらの部位をきっかけとして吸収体１１を折曲変形させて、吸収体１１を着用者の身体に適合させるようにしてもよい。
【００２１】
吸収体１１を被覆する被覆シート１２としては、液透過性を有し、親水性であるシートを特に制限なく用いることができる。例えばティッシュペーパーや親水性を有する不織布などの各種繊維シートを被覆シート１２として用いることができる。この不織布としては、例えばスパンボンド不織布やエアスルー不織布などを用いることができるが、これらに限られない。被覆シート１２の坪量は、一般には８ｇ／ｍ２以上３０ｇ／ｍ２以下に設定することができる。
【００２２】
表面シート１３としては、液透過性を有するシートを用いることができる。このシートは親水性であることが好ましい。例えば液透過性を有する不織布や、液透過性を有する穿孔フィルムなどを表面シート１３として用いることができる。これら不織布や穿孔フィルムには親水化処理を施しておくことが好ましい。表面シート１３が不織布からなる場合、該不織布としては例えばエアスルー不織布やスパンボンド不織布などを用いることができるが、これらに限られない。また、該不織布は単層構造のものでもよく、あるいは多層構造のものでもよい。表面シート１３の坪量は、一般には１０ｇ／ｍ２以上１００ｇ／ｍ２以下に設定することができる。
【００２３】
裏面シート１４としては、液不透過性である樹脂製フィルムや、液難透過性である撥水性不織布などを用いることができる。あるいは、液不透過性で、かつ水蒸気透過性である多孔質フィルムを用いることもできる。この多孔質フィルムの外面に不織布を積層して積層体となして、吸収性物品１０の肌触りが向上するようにしてもよい。多孔質フィルムは、熱可塑性樹脂と、無機フィラー又は該熱可塑性と相溶性のない有機化合物とを含む溶融体から原反フィルムを成形し、この原反フィルムを一軸又は二軸延伸することで得ることができる。裏面シート１４の坪量は、一般には１０ｇ／ｍ２以上１００ｇ／ｍ２以下に設定することができる。
【００２４】
防漏カフ１６は、一般には撥水性の不織布から構成することができる。該不織布としては、強度が高い点や、撥水性が高い点等からスパンボンド不織布を用いることが好ましいが、これに限られない。防漏カフ１６による液の横漏れ防止効果を高める観点から、該防漏カフ１６に撥水処理を施してもよい。この場合、防漏カフ１６の面のうち、少なくとも内面、すなわち表面シート１３と対向する側の面に撥水処理を施すことが好ましい。
【００２５】
吸収性物品１０においては、上述したサブレイヤーシート１８として繊維シートを用いている。サブレイヤーシート１８は疎水性であることが好ましい。このことは、上述した表面シート１３や被覆シート１２が親水性であることを要求されることと対照的である。サブレイヤーシート１８が疎水性であることの利点は以下のとおりである。すなわち図２（ａ）に示すとおり、本実施形態の吸収性物品１０においては、親水性の繊維シートからなる被覆シート１２上に、疎水性であるサブレイヤーシート１８が直接配置されている。したがって、サブレイヤーシート１８を構成する繊維１８ａ（１８ｂ）は、被覆シート１２と直接に接触している。この状態下に、排泄された液Ｌが、表面シート（図示せず）からサブレイヤーシート１８に到達し、液Ｌが被覆シート１２に接触すると、その接触がきっかけとなり液Ｌがサブレイヤーシート１８から被覆シート１２に素早く、かつ円滑に移行することが本考案者の検討の結果判明した。この現象とは対照的に、図２（ｂ）に示すとおり、表面シート１３の下側にサブレイヤーシート１８を配置したとしても、該サブレイヤーシート１８の直下に親水性の繊維シートが配置されていない場合には、表面シート１３を透過してきた液は、疎水性であるサブレイヤーシート１８中にとどまってしまい、それ以上下方への液の移行が生じなくなる。
【００２６】
以上のとおり、本実施形態の吸収性物品１０においては、繊維シートからなる疎水性のサブレイヤーシート１８と、その直下に配置された親水性の被覆シート１２との組み合わせによって、表面シート１２から吸収体１１への液Ｌの素早い、円滑な移行を実現している。また、このようなメカニズムによって吸収体１１に吸収された液Ｌは、該吸収体１１に体圧等が加わった場合に、疎水性のサブレイヤーシート１８が障壁となって、表面シート１３側への逆戻りが効果的に防止される。
【００２７】
このように本実施形態の吸収性物品１０は、液を素早く吸収し、かつ吸収した液の逆戻りが起こりにくいものとなる。このような有利な効果を発現させるためには、疎水性であるサブレイヤーシート１８は、該サブレイヤーシート１８を構成する繊維シートの繊維に着目したとき、該繊維の水に対する接触角が９０度以上である疎水領域を、平面視での該繊維シートの面積に対して好ましくは５０％以上、更に好ましくは７０％以上有していることが必要であることが判明した。ここで言う疎水領域の面積及び繊維シートの面積とは、見かけの面積のことであり、微視的には複数の細孔を有している繊維シートにおける該細孔の面積は除外せずに求められた値である。例えば１０ｃｍ四方の正方形をしており、細孔の合計面積が５ｃｍ２である繊維シート（すなわち細孔の開口率が５０％）の見かけの面積は１００ｃｍ２（＝１０ｃｍ×１０ｃｍ）である。また、この１０ｃｍ四方の正方形をした繊維シートを考えたとき、その繊維シート中の３ｃｍ四方の正方形をした領域に存在する繊維の接触角が９０度以上である場合、この３ｃｍ四方の正方形をした領域が疎水領域に該当し、その面積は９ｃｍ２（＝３ｃｍ×３ｃｍ）となる。したがって、平面視での繊維シートの面積に対する疎水領域の面積率は９％（＝９／１００）となる。
【００２８】
本実施形態の吸収性物品１０によって奏される上述の効果を一層顕著なものとする観点からは、サブレイヤーシート１８を構成する繊維シートの平面視での面積に対する疎水領域の割合は１００％、すなわち該繊維シートの全面が疎水性であることが好ましい。ここで言う「全面」とは、サブレイヤーシート１８を構成する繊維シートの面のうち、親水性シートである被覆シート１２と対向する面に関してのものである。先に述べた疎水領域の面積率に関しても同様である。
【００２９】
サブレイヤーシート１８を構成する繊維シートにおける繊維に関し、水に対する接触角は、以下の方法で測定される。測定対象の繊維を精密ばさみで切り出す。実効長１ｍｍあれば測定可能である。市販のおむつ等から測定対象となる繊維シートを得る場合は、該おむつから直接切り出す。
測定装置として、協和界面科学株式会社製の自動接触角計ＭＣＡ−Ｊを用いる。接触角測定には、蒸留水を用いる。インクジェット方式水滴吐出部（クラスターテクノロジー社製、吐出部孔径が２５μｍのパルスインジェクターＣＴＣ−２５）から吐出される液量を２０ピコリットルに設定して、水滴を、繊維の真上に滴下する。繊維は繊維シート中から抜き出したものを用いる。滴下の様子を水平に設置されたカメラに接続された高速度録画装置に録画する。録画装置は後に画像解析や画像解析をする観点から、高速度キャプチャー装置が組み込まれたパーソナルコンピュータが望ましい。本測定では、１７ｍｓｅｃ毎に、画像が録画される。録画された映像において、繊維シート中から取り出した繊維に水滴が着滴した最初の画像を、付属ソフトＦＡＭＡＳ（ソフトのバージョンは２．６．２、解析手法は液滴法、解析方法はθ／２法、画像処理アルゴリズムは無反射、画像処理イメージモードはフレーム、スレッシホールドレベルは２００、曲率補正はしない、とする）にて画像解析を行い、水滴の空気に触れる面と繊維のなす角を算出し、接触角とする。
測定用サンプルは、繊維シートの平面視において縦横に１ｃｍ間隔で仮想的に格子をつくり、格子の交点から繊維を１本抜き出したものとする。繊維１本につき異なる２箇所の接触角を測定する。そして、各交点における接触角は、該交点から抜き出された１本の繊維における異なる２箇所の接触角の平均値とする。このようにして、接触角が９０度以上である疎水領域を決定し、その面積を算出する。
【００３０】
サブレイヤーシート１８を構成する繊維シートは、疎水領域を有するにもかかわらず液透過性を有することが必要である。この観点から、該繊維シートは、その開孔率、すなわち該繊維シート中に存在する細孔の平面視での面積の合計値を、該繊維シートの見かけの面積で除し、１００を乗じた値、すなわち開孔率が、３５％以上であることが好ましく、４５％以上であることが更に好ましく、６０％以上であることが一層好ましい。また、８０％以下であることが更に好ましく、７５％以下であることが一層好ましい。具体的には、開孔率は４５％以上８０％以下であることが好ましく、６０％以上７５％以下であることが更に好ましい。この範囲の開孔率を有することによって、繊維シートはそれが疎水領域を有していても、液を円滑に透過させ得るものとなる。
【００３１】
繊維シートの開孔率は次の方法で算出される。繊維シートを顕微鏡で拡大観察し、個々の細孔の面積を計測する。計測された細孔の面積に、観察視野内に観察される細孔の数を乗じて、観察視野内での細孔の合計面積を算出する。この合計面積を観察視野の面積で除し、更に１００を乗じることで開孔率が算出される。
【００３２】
サブレイヤーシート１８を構成する繊維シートの開孔率が上述した範囲内であれば、該繊維シートに疎水領域が存在していても、液を円滑に移行させることが可能である。しかし、液の素早い移行のためには、すなわち液の吸収速度を高めるためには、繊維シート中に存在する細孔の大きさが大きいことが有利である。この観点から、繊維シート中に存在する細孔の平均細孔径（直径）は０．１００ｍｍ以上、特に０．５００ｍｍ以上であることが好ましい。また１．５００ｍｍ以下、特に１．０００ｍｍ以下であることが好ましい。具体的には、平均細孔径は、０．１００ｍｍ以上１．５００μｍ以下であることが好ましく、０．５００ｍｍ以上１．０００ｍｍ以下であることが更に好ましい。
【００３３】
平均細孔径は、繊維シートを顕微鏡で拡大観察し、２０個以上の細孔の面積を計測し、その算術平均を算出することで求める。細孔が円形でない場合には、計測された面積を円面積相当直径に換算し、換算された直径の算術平均を求める。
【００３４】
サブレイヤーシート１８を構成する繊維シートにおける液の移行を素早くしたり、吸収体１１からの液の逆戻りを効果的に防止したりする観点からは、該繊維シートの厚みも考慮することが有利である。詳細には、上述した繊維シートの平均細孔径ｄ（ｍｍ）と、該繊維シートの４．５ｋＰａ荷重下における厚みｔ（ｍｍ）との比であるｄ／ｔの値を適切に調整することで、液の移行を素早くしたり、液の逆戻りを効果的に防止したりすることができる。この観点から、ｄ／ｔの値は１以上であることが好ましく１．５以上であることが更に好ましい。またｄ／ｔの値は２以下であることが好ましい。具体的には、ｄ／ｔの値は１以上２以下であることが好ましく、１．５以上２以下であることが更に好ましい。ｄ／ｔの値を１以上に設定することで、繊維シート中の細孔内に液が残留することを効果的に防止でき、液の逆戻りが起こりづらくなる。一方、ｄ／ｔの値を２以下に設定することで、液の逆戻りを防止しつつ、繊維シート内での液の素早い移行を達成できる。繊維シートの厚みｔの測定条件である荷重４．５ｋＰａは、吸収性物品１０に、仰臥位の状態で着用者の臀部の荷重が加わった状態を想定したものである。
【００３５】
ｄ／ｔの値は上述の範囲が好ましいところ、４．５ｋＰａ荷重下における繊維シートの厚みｔの値そのものは、０．４ｍｍ以上であることが好ましく、０．５ｍｍ以上であることが更に好ましい。また厚みｔは、１．０ｍｍ以下であることが好ましく、０．７ｍｍ以下であることが更に好ましい。具体的には０．４ｍｍ以上１．０ｍｍ以下であることが好ましく、０．５ｍｍ以上０．７ｍｍ以下であることが更に好ましい。繊維シートの厚みｔを０．４ｍｍ以上に設定することで、表面シート１３と被覆シート１２との間に、該繊維シートがスペーサーとして機能する空間が形成され、該空間の存在によって吸収体１１からの液の逆戻りが効果的に防止される。また、繊維シートの厚みｔを１．０ｍｍ以下に設定することで、繊維シート内を透過するときの液の抵抗が過度に高くならず、液の素早い移行を達成できる。
【００３６】
サブレイヤーシート１８を構成する繊維シートの４．５ｋＰａ荷重下での厚みは以下の方法で測定される。
市販のおむつ等から測定対象となるシートを得る場合は、ドライヤーで接着剤を融かし、該シートを丁寧に剥がし取る。
測定装置としてオムロン株式会社製のＺＡ−ＬＤＣを用いる。１０ｃｍ四方に切った繊維シートに１０ｃｍ四方に切ったアルミニウム板を置く。アルミニウム板を含んだ重さが４．５ｋｇとなるようにおもりを載せる。おもりを載せた状態でアルミニウム板に装置のレーザー光を当て、装置の指示値から厚みを読み取る。
【００３７】
サブレイヤーシート１８を構成する繊維シートは、その坪量が３５ｇ／ｍ２以上であることが好ましく、１００ｇ／ｍ２以上であることが更に好ましい。また、３００ｇ／ｍ２以下であることが好ましく、１５０ｇ／ｍ２以下であることが更に好ましい。具体的には、繊維シートの坪量は、３５ｇ／ｍ２以上３００ｇ／ｍ２以下であることが好ましく、１００ｇ／ｍ２以上１５０ｇ／ｍ２以下であることが更に好ましい。
【００３８】
サブレイヤーシート１８を構成する繊維シートとしては、繊維材料からなる各種のシートを用いることができる。例えば織布や編み物地のように、構成繊維が規則的に配置された繊維シートを用いることができる。あるいは不織布のように、構成繊維がランダムに堆積されてなる繊維シートを用いることもできる。繊維シートとして織布を用いる場合には、例えば図３に示すような経糸１８ａ及び緯糸１８ｂとが平織り、綾織り、朱子織り等の各種の織り方で織られたシートを用いることができる。繊維シートとして編み物地を用いる場合には、例えばニット、ジャージ及び天竺等の緯編地や、トリコット及びダブルラッセル等の経編地などを用いることができる。繊維シートとして不織布を用いる場合には、例えばスパンボンド不織布、エアスルー不織布、スパンレース不織布及びメルトブローン不織布などを用いることができる。
【００３９】
特に、繊維シートとして、平織り等の織物を用いると、液の素早い透過性と、液の逆戻りの防止という相反する要求が適度にバランスして、本考案の効果が充分に奏されることから好ましい。繊維シートが織物である場合、繊維の太さは０．０５ｍｍ以上、特に０．２５ｍｍ以上であることが好ましい。また、０．５０ｍｍ以下、特に０．４０ｍｍ以下であることが好ましい。具体的には、繊維の太さは０．０５ｍｍ以上０．５０ｍｍ以下であることが好ましく、０．２５ｍｍ以上０．４０ｍｍ以下であることが更に好ましい。ここで言う繊維の太さとは、繊維が単糸である場合には、その単糸の太さのことであり、繊維が撚糸である場合には、その撚糸の太さのことである。
【００４０】
サブレイヤーシート１８として用いられる繊維シートに疎水領域を形成するには、例えば本来的に親水性を有する繊維シートに疎水化剤を付与して疎水領域を形成すればよい。疎水化剤としては、例えばフッ素系の疎水化剤を用いることができる。逆に、本来的に疎水性を有する繊維シートをそのままの状態で、又は親水化剤で部分的に親水化処理を施して用いてもよい。
【００４１】
図４には、本考案の吸収性物品の別の実施形態が示されている。同図に示す吸収性物品１０は、図１に示す実施形態と比較して、サブレイヤーシートを備えていない点で、図１に示す実施形態と相違している。したがって、表面シート１３が被覆シート１２と直接に接触している。そして本実施形態においては、表面シート１３は、上述した疎水性の繊維シートから構成されている。この繊維シートは、例えば図３に示す平織りの織物から構成することができる。本実施形態によっても、先に説明した実施形態において奏される有利な効果と同様の効果が奏される。
【００４２】
以上、本考案をその好ましい実施形態に基づき説明したが、本考案は前記実施形態に制限されない。例えば前記実施形態の吸収性物品１０は、肌当接面側の左右両側部に防漏カフ１６を備えたものであったが、吸収性物品の具体的な用途によっては、この防漏カフ１６を設けなくてもよい。
【００４３】
また本考案の吸収性物品を例えば使い捨ておむつに適用する場合には、該おむつとして、長手方向の端部域における左右の側縁部にファスニングテープを有する展開型のおむつや、ウエスト開口部及び一対のレッグ開口部を有するパンツ型のおむつを用いることができる。
【実施例】
【００４４】
以下、実施例により本考案を更に詳細に説明する。しかしながら本考案の範囲は、かかる実施例に制限されない。特に断らない限り「％」は「質量％」を意味する。
【００４５】
〔実施例１〕
花王（株）製の吸収性物品である「リリーフ（登録商標）女性用モレ安心尿とりパッド（２回吸収用）」を用意した。このパッドにおける吸収体を被覆するティッシュペーパー（被覆シート）に接着されている表面シートを、ドライヤーで温めながら剥がした。得られた表面シートを別途２枚のアクリル板に挟み、荷重をかけて潰した。これを０．０５ｋＰａ荷重下で測定したときの厚みが０．２０±０．０２ｍｍになるまで繰り返し、荷重や時間を変化させて厚みを調整した。次に、表面シートを剥がしたティッシュペーパー（被覆シート）の上に疎水性の繊維シートを配置した。更に、疎水性の繊維シートの上に、厚さを調整した前述の表面シートを配置した。ティッシュペーパー・疎水性の繊維シート・表面シートの各シート間の密着性を高めるため、３層にされたシートの表面シート側から４．５ｋＰａの圧力をかけ、５分間静置した。疎水性の繊維シートとしては、以下の表１に示す物性値を有し、図３に示す構造の平織りの織物を用いた。この織物はポリアミドの単糸から構成されており、その全体をフッ素系の疎水化剤で処理したものであった。
【００４６】
〔実施例２ないし５〕
疎水性の繊維シートとして、表１に示す物性値を有する平織りの織物を用いた。この織物はポリアミドの単糸から構成されており、その全体をフッ素系の疎水化剤で処理したものであった。これ以外は実施例１と同様にした。
【００４７】
〔実施例６〕
疎水性の繊維シートとして、実施例１で用いた平織りの織物に代えて、表１に示す物性値を有するエアスルー不織布を用いた。この不織布は、鞘部がポリエチレン、芯部がポリエチレンテレフタレート（ＰＥＴ）樹脂製の芯鞘複合繊維（繊維径０．０２１ｍｍ）から構成されていた。この不織布は、その表面及び裏面を含む全体をフッ素系の疎水化剤で処理したものであった。これ以外は実施例１と同様にした。
【００４８】
〔実施例７及び８〕
実施例１において、表面シートを取り除き、その代わりに疎水性の繊維シートを表面シートとして用いた。また、この疎水性の繊維シートとして、表１に示す物性値を有するものを用いた。これ以外は実施例１と同様にした。
【００４９】
〔実施例９及び１０〕
疎水性の繊維シートとして、表１に示す物性値を有する平織りの織物を用いた。この織物はポリアミドの単糸から構成されており、その全体をフッ素系の疎水化剤で処理したものであった。これ以外は実施例１と同様にした。
【００５０】
〔実施例１１〕
疎水性の繊維シートとして、表１に示す物性値を有する平織りの織物を用いた。この織物はポリアミドの単糸から構成されており、疎水性の高い海構造の中に、親水性の高い島構造を設けた海島構造を有する。海部及び島部の面積はそれぞれ７０％及び３０％とした。島部は円形に形成した。具体的には、この織物の表面積の３０％を直径５ｍｍの円形に切り取ったＯＨＰフィルムでマスキングした状態で、フッ素系の疎水化剤を噴霧処理したものを用いた。（マスキングした部分は疎水化されない島部分となる。）これ以外は実施例１と同様にした。
【００５１】
〔比較例１〕
本比較例は、実施例１において、疎水性の繊維シートを用いなかった例である。これ以外は実施例１と同様にした。
【００５２】
〔比較例２〕
本比較例は、実施例１において、疎水性の繊維シートとして、織物に代えて不織布を用いた例である。不織布はその一方の面にのみ、フッ素系の疎水化剤による処理を施した。この不織布の物性値は表２に示すとおりであり、開孔率が３０％と低いものであった。これ以外は実施例１と同様にした。
【００５３】
〔比較例３〕
本比較例は、実施例１において、疎水性の繊維シートとして、表２に示すとおり、親水性の高い平織りの織物を用いた例である。これ以外は実施例１と同様にした。
【００５４】
〔比較例４〕
本比較例は、実施例１において、疎水性の繊維シートとして、表２に示すとおり、疎水領域の割合が低い平織りの織物を用いた例である。この繊維シートは、疎水性の高い海構造の中に、親水性の高い島構造を設けた海島構造を有するものであった。海部及び島部の面積はそれぞれ５０％とした。島部は円形に形成した。これ以外は実施例１と同様にした。
【００５５】
〔比較例５〕
本比較例は、実施例１において、疎水性の繊維シートとして、表２に示すとおり、開孔率が低い平織りの織物を用いた例である。これ以外は実施例１と同様にした。
【００５６】
〔比較例６〕
本比較例は、実施例１において、疎水性の繊維シートとして、表２に示すとおり、鞘部がポリエチレン、芯部がポリエチレンテレフタレート（ＰＥＴ）樹脂製の芯鞘複合繊維を用いて製造したエアスルー不織布を、その表面及び裏面を含む全体が親水性の高くなるよう親水化剤で処理して用いた例である。これ以外は実施例１と同様にした。
【００５７】
〔評価〕
実施例及び比較例で得られたおむつについて、以下の方法で人工尿の吸収時間、及び吸収された人工尿の逆戻り量を測定した。それらの結果を以下の表１及び表２に示す。
【００５８】
〔人工尿の吸収時間〕
実施例及び比較例で得られた尿とりパッドについて、図５に示すとおり、表面シート１３の中央に、人工尿注入器具２１を載置した。人工尿注入器具２１は、１０ｃｍ四方の正方形の接地形状を有し、１２５０ｇの荷重が加わるものである。人工尿注入器具２１は、その内部に円柱状の中空部２１ａを有しており、この中空部２１ａに人工尿が注入されるようになっている。この中空部２１ａに１５０ｇの人工尿を一気に注入し、注入完了から２分経過後に、再び１５０ｇの人工尿を一気に注入した。人工尿を２回目に注入した時点から、中空部２１ａ内に人工尿がなくなるまでの時間を計測し、その時間を人工尿の吸収時間とした。人工尿の組成は、尿素１．９４％、塩化ナトリウム０．７９５％、硫酸マグネシウム０．１１％、塩化カルシウム０．０６２％、硫酸カリウム０．１９７％、赤色２号（染料）０．０１０％、水９６．８８％及びポリオキシエチレンラウリルエーテル（約０．０７、％）であり、表面張力を５３±１ｄｙｎｅ／ｃｍ（２３℃）に調整した。
【００５９】
〔人工尿の逆戻り量〕
上述の人工尿の吸収時間を測定した後、人工尿注入器具２１を取り除き、その代わりに１５０ｍｍφのＮｏ．５Ｃ濾紙２２を載置した。濾紙２２は１６枚を重ねて載置した。その上に１０ｃｍ四方の正方形のアクリル板２３を載置し、更にその上に４．５ｋｇのおもり２４を載置した。これによって、吸収体１１に保持されている人工尿が表面シート１３側に逆戻りする環境をつくった。おもり２４を載置してから２分間経過後、おもり２４及びアクリル板２３を取り除き、１６枚の濾紙２２の質量を測定した。測定された濾紙の質量から、予め測定しておいた濾紙の質量を差し引き、その値を人工尿の逆戻り量とした。
【００６０】
【表１】
0003195231.tif 000003
【００６１】
【表２】
0003195231.tif 000004
【００６２】
表１及び表２に示す結果から明らかなとおり、各実施例のパッドは、比較例のパッドに比べて人工尿の吸収時間が短く、吸収速度が速いことが判る。また各実施例のパッドは、比較例のパッドに比べて人工尿の逆戻り量が少ないことが判る。
【符号の説明】
【００６３】
１０  吸収性物品
１１  吸収体
１２  被覆シート
１３  表面シート
１４  裏面シート
１５  サイドフラップ
１６  防漏カフ
１７  弾性部材
１８  サブレイヤーシート
【図１】
0003195231.tif 000005
【図２】
0003195231.tif 000006
【図３】
0003195231.tif 000007
【図４】
0003195231.tif 000008
【図５】
0003195231.tif 000009
【図６】
0003195231.tif 000010